(57)【要約】      （修正有）【課題】本発明は、書籍、チラシ、カタログ、ポスター等を印刷する平版印刷に使用される平版印刷インキ組成物に使用する樹脂に関するものであり、特に、光沢感があり、高耐摩擦性を有する高品質の印刷物を得ることが出来る、平版印刷インキ用樹脂およびそれを含有させた平版印刷インキの提供。【解決手段】ロジン類（ａ）と、レゾール型フェノール樹脂（ｂ）と、再生処理した植物油（ｃ）と、テルペン樹脂（ｄ）と、ポリオール（ｆ）とを反応させてなるロジン変性フェノール樹脂（Ａ）。前記ロジン変性フェノール樹脂（Ａ）を含有する平版印刷用インキ。【選択図】なし【特許請求の範囲】
【請求項１】
ロジン類（ａ）と、レゾール型フェノール樹脂（ｂ）と、再生処理した植物油（ｃ）と、テルペン樹脂（ｄ）と、ポリオール（ｆ）とを仕込んで反応させてなるロジン変性フェノール樹脂。
【請求項２】
ロジン変性フェノール樹脂全仕込量中の、
ロジン類（ａ）が５〜７５重量％、
レゾール型フェノール樹脂（ｂ）が１５〜８５重量％、
再生処理した植物油（ｃ）が２〜３０重量％、
テルペン樹脂（ｄ）が１〜５重量％であることを特徴とする請求項１記載のロジン変性フェノール樹脂。
【請求項３】
ロジン変性フェノール樹脂全仕込量中のポリオール（ｆ）が、０．１〜１０重量％であることを特徴とする請求項１または２記載のロジン変性フェノール樹脂。
【請求項４】
再生処理した植物油（ｃ）が、飲食物の製造に用いた植物油を再生処理した植物油であることを特徴とする１〜３いずれか記載のロジン変性フェノール樹脂。
【請求項５】
ロジン変性フェノール樹脂が、さらに石油樹脂（ｅ）を反応させてなる場合において、
ロジン変性フェノール樹脂全仕込量中の、石油樹脂（ｅ）が５〜２０重量％であることを特徴とする請求項１〜４いずれか記載のロジン変性フェノール樹脂。
【請求項６】
請求項１〜５いずれか記載のロジン変性フェノール樹脂を含有することを特徴とする平版印刷インキ。
【請求項７】
請求項６記載の平版印刷インキを、基材（ｇ）に印刷してなる印刷物。
【発明の詳細な説明】
【技術分野】
【０００１】
本発明は、書籍、チラシ、カタログ、新聞等の印刷物に使用される平版印刷インキ（以下、「インキ」と略す。）に使用する樹脂に関することであり、特に、優れた光沢、耐摩擦性の印刷紙面を提供することができるロジン変性フェノール樹脂に関するものである。
【背景技術】
【０００２】
近年印刷業界では、印刷時の省人、省力化、自動化、高速化の要求が高まってきおり、特に印刷スピードは益々高速化してきている。そして、様々な印刷条件下に於いてトラブルレスで長時間安定して高品位な印刷物が得られる印刷用インキが望まれており、インキメーカーでは種々の改良を実施してきている。
【０００３】
平版印刷インキは５〜１００Pa・ｓの比較的粘度の高いインキである。平版印刷機の機構は、インキが印刷機のインキ壺から複数のローラーを経由して版面の画線部に供給され、湿し水を使用する平版印刷では非画線部に湿し水が供給され、湿し水無し平版印刷では非画線部がシリコン層でできておりインキを反発し紙上に画像が形成される。
【０００４】
特に、湿し水を使用した平版印刷においてはインキと湿し水との乳化バランスが重要であり、インキにおいても耐乳化性の高速印刷適性が求められている。インキは乳化量が高過ぎると非画線部にもインキが着肉し易くなり汚れが発生し、乳化量が少ないと絵柄の少ない印刷時には、インキ表面に湿し水が吐き出される為、ロール間のインキ転移や用紙へのインキ着肉性が悪くなり、安定して印刷する事が難しくなる。
【０００５】
高品位な印刷物が得られる印刷用インキとして、特に要望されているのが、高光沢、高耐摩擦インキである。
【０００６】
従来、印刷物の光沢を向上させる方法としては、石油系溶剤や植物油などを増やし、インキの粘度を下げて印刷表面の平滑性を向上させたり、低分子高溶解樹脂や石油樹脂などを使用してインキ系内の樹脂成分を増やすことによって、印刷紙へのインキの浸透を極力抑制してインキ被膜厚を維持させるなどの方法が用いられてきた。
【０００７】
しかしながら、インキ粘度を下げるために石油系溶剤や植物油を増やすと、インキのタック値が低下し、印刷機上でのローラー間転移が悪化する傾向にある。また、低分子高溶解樹脂や石油樹脂などを使用してインキ系内の樹脂成分を増やす処方は、インキのタック値が上がりすぎ、紙剥けが発生したり、乳化の制御が困難となりインキの印刷適性が阻害され、印刷適性を維持しながら印刷物の光沢を向上させるには限界があった。
【０００８】
上記の方法以外に、インキ系内の樹脂成分に対する溶解性が高い部類の石油系溶剤を用いることでインキ系内の相溶性を上げてインキの低粘度化や樹脂成分の高濃度化を図る方法もある。しかしながら、上記の石油系溶剤の樹脂に対する溶解性では光沢効果が十分に得られない。また、上記の石油系溶剤の多くは、人体への悪影響の大きい芳香族炭化水素が主成分であり、印刷において、印刷作業環境や大気汚染などの環境負荷の要因となることから、最近では使用を見合わせている。
【０００９】
また、インキ中に脂肪酸エステルを含有させることで、光沢の優れたオフセットインキ組成物が開発されている（特許文献１、２）。しかしながら、これらの方法では、脂肪酸エステルの紙への浸透制御が困難であり、印刷時に使用される用紙に制限が加えられたり、インキの乾燥性の点で十分満足できない状況がある。
【００１０】
一方、耐摩擦性の向上について、過去多くのワックスの検討がなされてきた。
特許文献３には融点が７０〜８５℃のイソパラフィン及びまたはシクロパラフィンを用いたワックスの添加について示されているが、これらのワックスはクーリングローラーへのインキの付着には効果があるが、乾燥後の紙面の耐摩擦性の向上については不十分である。
【００１１】
また、特許文献４には、特定の融点範囲及び粒子径範囲の分散型ポリエチレンワックスの添加による耐摩擦性の向上について示されているが、これらの粒子径範囲のワックスは、耐摩擦性の向上に効果があるものの、粒子径が大きいため、光沢の劣化やパイリングを誘発させる懸念があるため好ましくない。
【００１２】
また、特許文献５には、特定の粒子径範囲及び融点範囲及び真球度を持ったポリテトラフルオロエチレンワックスの添加による耐摩擦性の向上について示されているが、これらのワックスは、耐摩擦性の向上に大きな効果があるものの、パイリングを誘発する懸念があり、更にポリテトラフルオロエチレンワックスの添加は紙面が滑り易くなることから輸送時にスリップ事故を誘発しやすくさせる懸念があるため好ましくない。
【００１３】
インキに使用されるロジン変性フェノール樹脂についての改良も行われてきた。特許文献６では、ロジンと動植物油脂肪酸との混合物をモノアルコールで部分エステル化したモノエステル体に、多価アルコールおよびフェノールホルムアルデヒド初期縮合物を反応させる方法が公開されている。しかしながら、この方法では、エステル化にモノアルコールを使用することで、ロジンおよび動植物油脂肪酸とのエステル結合による架橋が行われず、分子量制御が困難となる。
【００１４】
また、特許文献７では、レゾ−ル型フェノール類・ホルムアルデヒド初期縮合物、ヨウ素価１００以上の植物油、ロジン、多価アルコ−ルなどを反応させて得られる油変性ロジンフェノール樹脂が開示されており、特許文献５では、フェノール類、ホルムアルデヒド、ヨウ素価１００以上の動植物油、ロジン、１価アルコ−ルおよび／または多価アルコ−ルなどを反応させて得られる油変性ロジンフェノール樹脂が開示されている。しかしながら、食用に用いられるバージンの植物油を用いることは、環境対応の観点から好ましくない。
【００１５】
特許文献８では、テルペン樹脂をマレイン化したカルボキシル基含有のテルペン樹脂類にロジン類およびポリオール類を反応させる方法が公開されている。極性基を含有させることで、顔料分散性を良化させ、流動性を向上させることについて示しているが、印刷物の光沢、耐摩擦性の向上までは至っていない。
【先行技術文献】
【特許文献】
【００１６】
【特許文献１】特開２００３−３１３４８２
【特許文献２】特開２００７−１６９５７４
【特許文献３】特開２００３−２２１５３６
【特許文献４】特開２００６−２４９２８０
【特許文献５】特開２０１０−２４８２８６
【特許文献６】特許４１４２４７０
【特許文献７】特開昭５７−２３１９
【特許文献８】特開２００８−１３８１３１
【発明の概要】
【発明が解決しようとする課題】
【００１７】
本発明は、このような従来の技術における問題点を解決する為になされたものであり、その課題とするところは、特に、印刷品質の向上であり、更には、光沢、耐摩擦性に優れるロジン変性フェノール樹脂に関するものである。
【課題を解決するための手段】
【００１８】
上記課題を解決するために誠意研究した結果、以下に定める素材により作製したロジン変性フェノール樹脂を含有させた平版印刷インキは、印刷物の光沢性に優れていることを見出し、本発明を完成するに至った。
【００１９】
すなわち、本発明は、ロジン類（ａ）と、レゾール型フェノール樹脂（ｂ）と、再生処理した植物油（ｃ）と、テルペン樹脂（ｄ）と、ポリオール（ｆ）とを仕込んで反応させてなるロジン変性フェノール樹脂に関する。
【００２０】
さらに、本発明は、
ロジン変性フェノール樹脂全仕込量中の、
ロジン類（ａ）が５〜７５重量％、
レゾール型フェノール樹脂（ｂ）が１５〜８５重量％、
再生処理した植物油（ｃ）が２〜３０重量％、
テルペン樹脂（ｄ）が１〜５重量％であることを特徴とする上記のロジン変性フェノール樹脂に関する。
【００２１】
さらに、本発明は、ロジン変性フェノール樹脂全仕込量中のポリオール（ｆ）が、０．１〜１０重量％であることを特徴とする上記のロジン変性フェノール樹脂に関する。
【００２２】
さらに、本発明は、再生処理した植物油（ｃ）が、飲食物の製造に用いた植物油を再生処理した植物油であることを特徴とする上記のロジン変性フェノール樹脂に関する。
【００２３】
さらに、本発明は、
ロジン変性フェノール樹脂が、さらに石油樹脂（ｅ）を反応させてなる場合において、
ロジン変性フェノール樹脂全仕込量中の、石油樹脂（ｅ）が５〜２０重量％であることを特徴とする上記のロジン変性フェノール樹脂に関する。
【００２４】
さらに、本発明は、上記のロジン変性フェノール樹脂を含有することを特徴とする平版印刷インキに関する。
【００２５】
さらに、本発明は、上記の平版印刷インキを、基材（ｇ）に印刷してなる印刷物に関する。
【発明の効果】
【００２６】
本発明は、天然精油由来のテルペン樹脂を反応してなるロジン変性フェノール樹脂を含有する印刷インキを使用することで、環境対策がなされ、且つ、従来の条件下で印刷した場合でも光沢感があり、耐摩擦性に優れる印刷物を得ることが出来る印刷インキ用組成物の合成方法並びにそれを用いたインキの提供を目的とする。
【発明を実施するための形態】
【００２７】
まず、本発明のロジン類（ａ）について説明する。
【００２８】
本発明のロジン類（ａ）としては、ガムロジン、トール油ロジン、ウッドロジンなどの天然ロジン、該天然ロジンから誘導される重合ロジン、天然ロジンや重合ロジンを不均化または水素添加して得られる安定化ロジン、天然ロジンや重合ロジンに不飽和カルボン酸類を付加して得られる不飽和酸変性ロジンなどが上げられる。なお、不飽和酸変性ロジンとは、例えばマレイン酸変性ロジン、無水マレイン酸変性ロジン、フマル酸変性ロジン、イタコン酸変性ロジン、クロトン酸変性ロジン、ケイ皮酸変性ロジン、アクリル酸変性ロジン、メタクリル酸変性ロジンなど、またはこれらに対応する酸変性重合ロジンがあげられる。これらは１種を単独で用いてもよく、２種以上を混合して用いてもよい。
【００２９】
本発明のレゾール型フェノール樹脂（ｂ）は、常法により得ることが出来る。合成方法の一例としては、フェノール類とアルデヒド類を仕込み、揮発性有機溶剤（キシレンなど）を添加し、金属酸化物触媒またはアルカリ触媒存在下で縮合反応させることにより得られる。フェノール類とアルデヒド類の比率が通常ｍｏｌ比で１〜４が好ましく、更に好ましくは１．５〜３であり、水酸化ナトリウム、水酸化カリウム、水酸化カルシウム、水酸化リチウム等の金属水酸化物触媒の存在下または、有機アミンなどのアルカリ触媒の存在下で常圧または加圧下で付加・縮合して得られる各種公知の縮合物が用いられる。フェノール類としては、フェノール水酸基を持つすべての芳香族化合物が使用でき、石炭酸、クレゾール、アミルフェノール、ビスフェノールＡ、ｐ−ブチルフェノール、ｐ−オクチルフェノール、ｐ−ノニルフェノール、ｐ−ドデシルフェノール等が挙げられるが、中でもアルキル置換したフェノール類が好ましい。これらは１種を単独で用いてもよく、２種以上を混合して用いてもよい。アルデヒド類としては、ホルムアルデヒド、パラホルムアルデヒド等があげられる。
【００３０】
本発明における再生処理した植物油（ｃ）とは、回収、再生処理された植物油ものことである。再生植物油としては、含水率を０．３重量％以下、ヨウ素価を９０以上、酸価を３以下として再生処理した油が好ましく、より好ましくはヨウ素価１００以上である。含水率を０．３重量％以下にすることにより水分に含まれる塩分等のインキの乳化挙動に影響を与える不純物を除去することが可能となり、ヨウ素価を９０以上として再生することにより、乾燥性、すなわち酸化重合性の良いものとすることが可能となり、さらに酸価が３以下の植物油を選別して再生することにより、インキの過乳化を抑制することが可能となる。回収植物油の再生処理方法としては、濾過、静置による沈殿物の除去、および活性白土等による脱色といった方法が挙げられるが、これらに限定されるものではない。
【００３１】
再生植物油に用いられるバージンの植物油とは、グリセリンと脂肪酸とのトリグリセリライドにおいて、少なくとも１つの脂肪酸が、炭素−炭素不飽和結合を少なくとも１つ有する脂肪酸であるトリグリセリライドである。例として、アサ実油、アマニ油、エノ油、オイチシカ油、オリーブ油、カカオ油、カポック油、カヤ油、カラシ油、キョウニン油、キリ油、ククイ油、クルミ油、ケシ油、ゴマ油、サフラワー油、ダイコン種油、大豆油、大風子油、ツバキ油、トウモロコシ油、ナタネ油、ニガー油、ヌカ油、パーム油、ヒマシ油、ヒマワリ油、ブドウ種子油、ヘントウ油、松種子油、綿実油、ヤシ油、落花生油、脱水ヒマシ油等が挙げられる。本発明において、さらに好適な植物油を挙げるとすれば、そのヨウ素価が少なくとも９０以上である植物油が好ましく、さらにヨウ素価が１００以上の植物油がより好ましい。ヨウ素価を１００以上とすることで、植物油分子中の反応点が増し、高分子量化に有利となる。
【００３２】
本発明におけるテルペン樹脂（ｄ）は市販のものを適宜使用することが可能であり、ヤスハラケミカル（株）製ＹＳレジンＰＸ１２５０、ＹＳレジンＰＸ１１５０、ＹＳレジンＰＸ１０００、ＹＳレジンＰＸ８００が挙げられる。
【００３３】
本発明における酸触媒とはベンゼンスルホン酸、ｐ−トルエンスルホン酸、ｐ−ドデシルベンゼンスルホン酸、メタンスルホン酸、エタンスルホン酸等の有機スルホン酸類、硫酸、塩酸等の鉱酸、トリフルオロメチル硫酸、トリフルオロメチル酢酸等が例示できる。
【００３４】
本発明において使用される石油樹脂（ｅ）の成分としては、ナフサを分解した際の炭素数の多い不飽和化合物を重合したものであり、Ｃ５留分を原料とする脂肪族系、Ｃ９留分を原料とする芳香族系、シクロペンタジエン（ジシクロペンタジエン）を原料とする脂環族系、さらにＣ５留分とＣ９留分を原料とした共重合系があり、重量平均分子量が５００〜１０００００ 程度のものが一般的である。Ｃ５留分としては、イソプレン、ピペリレン、シクロペンタジエン、ペンテン類、ペンタン類等、Ｃ９留分としては、ビニルトルエン、インデン、ジシクロペンタジエン等が挙げられ、それぞれ触媒の存在下あるいは無触媒で熱重合して得られるものである。触媒としてはフリーデルクラフト型のルイス酸触媒、例えば三フッ化ホウ素およびそのフェノール、エーテル、酢酸等との錯体が通常使用される。アリルアルコール、酢酸ビニルエステル等を共重合して得ることも可能であるし、得られた石油樹脂に無水マレイン酸、アクリル酸等を付加することも可能である。
【００３５】
上記石油樹脂は市販のものを適宜使用することが可能であり、脂肪族系石油樹脂としては、日本ゼオン社製クイントンＡ１００、クイントンＢ１７０、クイントンＫ１００、クイントンＭ１００、クイントンＲ１００、クイントンＣ２００Ｓ、丸善石油化学社製マルカレッツＴ−１００ＡＳ、マルカレッツＲ−１００ＡＳ、芳香族系石油樹脂としては、ＪＸ日鉱日石エネルギー社製ネオポリマーＬ−９０、ネオポリマー１２０、ネオポリマー１３０、ネオポリマー１４０、ネオポリマー１５０、ネオポリマー１７０Ｓ、ネオポリマー１６０、ネオポリマーＥ−１００、ネオポリマーＥ−１３０、ネオポリマー１３０Ｓ、ネオポリマーＳ、東ソー社製ペトコールＬＸ、ペトコールＬＸ−ＨＳ、ペトコール１００Ｔ、ペトコール１２０、ペトコール１２０ＨＳ、ペトコール１３０、ペトコール１４０、ペトコール１４０ＨＭ、ペトコール１４０ＨＭ５、ペトコール１５０、ペトコール１５０ＡＳ、共重合系石油樹脂としては、日本ゼオン社製クイントンＤ１００、クイントンＮ１８０、クイントンＰ１９５Ｎ、クイントンＳ１００、クイントンＳ１９５、クイントンＵ１８５、クイントンＧ１００Ｂ、クイントンＧ１１５、クイントンＤ２００、クイントンＥ２００ＳＮ、クイントンＮ２９５、東ソー社製ペトロタック６０、ペトロタック７０、ペトロタック９０、ペトロタック１００、ペトロタック１００Ｖ、ペトロタック９０ＨＭ、ＤＣＰＤ系石油樹脂としては、丸善石油化学社製マルカレッツＭ−８９０Ａ、マルカレッツＭ−８４５Ａ、日本ゼオン社製クイントン１３２５、クイントン１３４５、クイントン１５００、クイントン１５２５Ｌ、クイントン１７００等が挙げられる。
【００３６】
また、本発明では、ロジン変性フェノール樹脂（Ａ）の高分子量化のために、ポリオール（ｆ）を使用することができる。ポリオール（ｆ）の水酸基はロジン類（ａ）のカルボン酸とエステル化反応し、高分子量化する。ポリオール（ｆ）はポリオール中の水酸基がロジン類（ａ）中のカルボン酸基１モルに対して０．１〜１．５モル、好ましくは０．３〜１．２モルの範囲が反応制御上好ましい。
【００３７】
本発明で使用されるポリオールは、ロジン変性フェノール樹脂全仕込量中、０．２〜２０重量％が好ましい。０．２重量％を下回ると、印刷インキに必要な分子量の樹脂を得ることが困難になり、２０重量％を上回ると、未反応ポリオールが樹脂中に残存し、インキ化し印刷した場合に非画線部汚れなどが発生する。
【００３８】
ポリオール（ｅ）としては、特に限定されないが、２価アルコールとして、直鎖状アルキレン２価アルコールである１，２−エタンジオール、１，２−プロパンジオール、１，３−プロパンジオール、１，２−ブタンジオール、１，４−ブタンジオール、１，２−ペンタンジオール、１，５−ペンタンジオール、１，６−ヘキサンジオール、１，２−ヘキサンジオール、１，５−ヘキサンジオール、２，５−ヘキサンジオール、１，７−ヘプタンジオール、１，８−オクタンジオール、１，２−オクタンジオール、１，９−ノナンジオール、１，２−デカンジオール、１，１０−デカンジオール、１，１２−ドデカンジオール、１，２−ドデカンジオール、１，１４−テトラデカンジオール、１，２−テトラデカンジオール、１，１６−ヘキサデカンジオール、１，２−ヘキサデカンジオール等が、分岐状アルキレン２価アルコールである２−メチル−２，４−ペンタンジオール、３−メチル−１，５−ペンタンジオール、２−メチル−２−プロピル−１，３−プロパンジオール、２，４−ジメチル−２，４−ジメチルペンタンジオール、２，２−ジエチル−１，３−プロパンジオ−ル、２，２，４−トリメチル−１，３−ペンタンジオール、ジメチロールオクタン、２−エチル−１，３−ヘキサンジオール、２，５−ジメチル−２，５−ヘキサンジオール、２−メチル−１，８−オクタンジオール、２−ブチル−２−エチル−１，３−プロパンジオール、２，４−ジエチル−１，５−ペンタンジオール等が、環状アルキレン２価アルコールである１，２−シクロヘキサンジオール、１，４−シクロヘキサンジオール、１，４−シクロヘキサンジメタノール、１，２−シクロヘプタンジオール、トリシクロデカンジメタノール、水添カテコール、水添レゾルシン、水添ハイドロキノン等、さらにポリエチレングリコール（ｎ＝２〜２０）、ポリプロピレングリコール（ｎ＝２〜２０）、ポリテトラメチレングリコール（ｎ＝２〜２０）等のポリエーテルポリオール、ポリエステルポリオール等を例示することができる。
【００３９】
さらに、３価以上のアルコールとしては、グリセリン、トリメチロ−ルプロパン、ペンタエリスリトール、１，２，６−ヘキサントリオール、３−メチルペンタン−１，３，５−トリオール、ヒドロキシメチルヘキサンジオール、トリメチロールオクタン、ジグリセリン、ジトリメチロ−ルプロパン、ジペンタエリスリト−ル、ソルビトール、イノシトール、トリペンタエリスリトール等が例示される。
【００４０】
上記エステル化反応は、常法に従って行うことができる。通常１５０℃から３００℃の範囲で行われるが、使用する化合物の沸点および反応性を考慮して決定することができる。
【００４１】
本発明において、ロジン変性フェノール樹脂全仕込量中の、ロジン類（ａ）が５〜７５重量％およびレゾール型フェノール樹脂（ｂ）が１５〜８５重量％であることが好ましい。ロジン類（ａ）が５重量％未満で、レゾール型フェノール樹脂（ｂ）が８５重量％を上回ると、ゲル化し易くなり反応制御が困難となる。また、ロジン類（ａ）が７５重量％を上回り、レゾール型フェノール樹脂（ｂ）が１５重量％未満であると、インキに必要な粘度および弾性を得られなくなる。
【００４２】
再生処理した植物油（ｃ）については、ロジン変性フェノール樹脂全仕込量中の、植物油（ｃ）が２〜３０重量％であること好ましく、より好ましくは７〜２５重量％である。２重量％未満であると、印刷物の光沢向上の効果が得られず、２５重量％を上回ると、インキに必要な粘度および弾性を得ることができない。
【００４３】
本発明でのテルペン樹脂（ｄ）については、ロジン変性フェノール樹脂全仕込量中の、テルペン樹脂（ｄ）１〜５重量％が好ましい。１重量％未満であると、印刷物の耐摩擦性と光沢向上の効果が得られず、５重量％を上回ると、ゲル化し易くなり反応制御が困難となる。
【００４４】
本発明では、インキの流動性を向上させるため、石油樹脂（ｅ）を使用することができる。本発明で使用される石油樹脂（ｅ）は、ロジン変性フェノール樹脂全仕込量中、５〜３０重量％が好ましく、より好ましくは７〜３０重量％である。５重量％未満であると、インキに十分な流動性が得られなくなり、３０重量％を上回ると、インキに必要な粘度および弾性を得ることができない。
【００４５】
本発明のロジン変性フェノール樹脂の製造方法としては、例えば反応釜にロジン類（ａ）、再生処理した植物油（ｃ）、テルペン樹脂（ｄ）、石油樹脂（ｅ）を１２０〜２６０℃で加熱溶融し、そこにレゾール型フェノール樹脂（ｂ）を添加し、１８０〜３００℃で１〜３０時間反応させる。その後、ポリオール（ｆ）を添加し、１５０〜３００℃で１〜1０時間ロジン類とエステル化反応させ,酸価８０以下で酸触媒を添加し２０〜３０時間反応させる方法がある。
【００４６】
上記の方法によって得られたロジン変性フェノール樹脂（Ａ）の重量平均分子量は特に限定されないが、ゲルパーミエーションクロマトグラフィーによる重量平均分子量（ポリスチレン換算）は５，０００〜３００，０００程度のものが好ましく、より好ましくは１０，０００〜１５０，０００である。５，０００未満であるとインキの粘度が低く、ミスチング等が発生し易くなり、３００，０００以上であると樹脂の溶解性が悪くなる為、インキの流動性が劣化し、光沢等が悪くなる。樹脂の溶解性については、０号ソルベントH（ＪＸ日鉱日石エネルギー社製）を用い、樹脂／０号ソルベントH＝２ｇ／１８ｇを２００℃で加熱溶解させ、温度を徐々に下げ、白濁する温度を測定する。白濁する温度が低い方が樹脂と溶剤の相溶性が良好であり、３０〜１７０℃程度のものが好ましい。
【００４７】
こうして得られたロジン変性フェノール樹脂（Ａ）に、必要に応じて植物油類、インキ用石油系溶剤、ゲル化剤を加えて加熱溶解させて平版印刷インキ用ワニスを製造することができる。
【００４８】
平版印刷インキ用ワニスに用いられる植物油類としては、各種公知のものを限定無く使用することができる。具体的には例えば、亜麻仁油、桐油、大豆油、サフラワー油、脱水ひまし油、または、これら植物油の熱重合油、酸化重合油がある。また、亜麻仁油脂肪酸メチル、大豆油脂肪酸メチル、亜麻仁油脂肪酸エチル、大豆油脂肪酸エチル、亜麻仁油脂肪酸プロピル、大豆油脂肪酸プロピル、亜麻仁油脂肪酸ブチル、大豆油脂肪酸ブチル、亜麻仁油脂肪酸イソブチル、大豆油脂肪酸イソブチル等といった、前述の植物油類のモノエステルが上げられる。これらは単独で用いても２種類以上を適宜併用しても良い。さらに、前述の再生処理した植物油（ｃ）を植物油類として使用することができる。
【００４９】
平版印刷インキ用ワニスに用いられる平版印刷インキ用石油系溶剤としては、従来公知の印刷インキ用溶剤を特に限定無く使用することができる。具体的には例えば、ＪＸ日鉱日石エネルギー社製の０号ソルベント、４号ソルベント、５号ソルベント、６号ソルベント、７号ソルベント等があげられる。これらは単独で用いても、２種類以上を適宜併用しても良い。特に環境対策として、芳香族炭化水素の含有率が１重量％以下であるアロマフリーソルベントを使用することが好ましい。
【００５０】
前記ゲル化剤としては、例えば、オクチル酸アルミニウム、ステアリン酸アルミニウム、アルミニウムトリイソプロポキシド、アルミニウムトリブトキシド、アルミニウムジプロポキシドモノアセチルアセテート、アルミニウムジブトキシドモノアセチルアセテート、アルミニウムトリアセチルアセテートなどの各種公知な物を使用できる。
【００５１】
平版印刷インキ用ワニスのロジン変性フェノール樹脂（Ａ）、植物油類、石油系溶剤、ゲル化剤の組成比率としては、用途に応じて適宜それぞれ適宜決定すればよいが、通常ロジン変性フェノール樹脂の割合は５〜６０重量％程度、植物油類の割合は、０〜８０重量％程度、石油系溶剤の割合は、０〜８０重量％程度、ゲル化剤の割合は０〜４重量％程度、好ましくは０〜３％程度である。また、本発明以外の方法により製造したロジン変性フェノール樹脂や、石油樹脂等を併用することもできる。
【００５２】
この平版印刷インキワニス、顔料、石油系溶剤および添加剤により平版印刷インキが製造される。本発明で使用される顔料としては、酸化チタンなどの白顔料、ミネラルファーネスイエロー、ネーブルスイエロー、ナフトールイエローＳ，ハンザイエローＧ，キノリンイエローレーキ、パーマネントイエローＮＣＧ，タートラジンレーキなどの黄顔料、インダスレンブリリアントオレンジＲＫ、ピラゾンオレンジ、バルカンオレンジ、ベンジジンオレンジＧ、インダスレンブリリアントオレンジＧＫなどの橙色顔料、パーマネントレッド４Ｒ、リオノールレッド、ピラロゾンレッド、ウオッチングレッツドカルシウム塩、レーキレッドＤ，ブリリアントカーミン６Ｂ、エオシンレーキ、ローダミンレーキＢ、アリザリンレーキ、ブリリアントカーミン３Ｂなどの赤色顔料、ファーストバイオレットＢ、メチルバイオレットレーキなどの紫色顔料、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダスレンブルーＢＣなどの青色顔料、ピグメントグリーンＢ、マラカイドグリーンレーキ、ファイナスイエリーグリーンＧなどの緑色顔料、カーボンブラック、アセチレンブラック、ランブラック、アニリンブラックなどの黒色顔料などが挙げられる。
【００５３】
また、平版印刷インキ中への、その他添加剤として、耐摩擦、ブロッキング防止、スベリ、スリキズ防止を目的とする各種添加剤を使用することができ、必要に応じて、レベリング剤、帯電防止剤、界面活性剤、消泡剤、等を添加してもよい。
【００５４】
本発明の平版印刷インキの組成の一例としては、
・本発明により製造されるロジン変フェノール樹脂（Ａ）            ５〜６０重量％
・植物油類（再生処理した植物油（ｃ）を含む）                    ０〜８０重量％
・石油系溶剤                                                    ０〜８０重量％
・ゲル化剤                                                      ０〜４重量％
・顔料                                                          ５〜４０重量％    
・その他の樹脂                                                  ０〜４０重量％
・その他添加剤                                                  １〜５重量％
などが好ましい組成として挙げられる。その他の樹脂とは、一般的に平版印刷インキ組成物に用いられるロジン変性フェノール樹脂あるいは石油系樹脂あるいはアルキッド樹脂を表す。ＶＯＣフリータイプのインキとして使用する際には、上記組成において、石油系溶剤を０重量％とする。この際、必要に応じて脂肪酸モノエステル化合物を０〜６０重量％含有しても差し支えない。
【００５５】
本発明において、基材（ｇ）としては、平版印刷に用いられる用紙を特に限定無く使用することができる。具体的には、アート紙、コート紙、キャスト紙などの塗工紙や上質紙、中質紙、新聞用紙などの非塗工紙、ユポなどの合成紙が選択される。
【００５６】
本発明によって得られたロジン変性フェノール樹脂（Ａ）を含有したインキの印刷方法としては、一般的なオフセット印刷であれば特に限定されることは無いが、例えば、酸化重合型の枚葉印刷、乾燥機を備えたオフ輪印刷、浸透乾燥方式の新聞印刷、湿し水を使用しない水無し印刷などが挙げられる。
【実施例】
【００５７】
以下に、実施例により本発明をさらに詳細に説明するが、以下の実施例は本発明の権利範囲を何ら制限するものではない。なお、本発明において、特に断らない限り、「部」は、「重量部」を表し、「％」は「重量％」を表す。また、
本発明において、重量平均分子量は、東ソー(株)製ゲルパーミネイションクロマトグラフィ（ＨＬＣ−８２２０。）で測定した。検量線は標準ポリスチレンサンプルにより作成した。溶離液はテトラヒドロフランを、カラムにはＴＳＫｇｅｌ  ＳｕｐｅｒＨＭ−Ｍ（東ソー(株)製）３本を用いた。測定は流速０．６ｍｌ／分、注入量１０μｌ、カラム温度４０℃で行った。さらに、本発明において、特に断らない限り、「分子量」とは、重量平均分子量を示す。
【００５８】
本発明において、酸価は中和滴定法によって測定した。測定方法としては、ロジン変性フェノール樹脂１ｇをキシレン：エタノール＝２：１の重量比で混合した溶媒２０ｍｌに溶解させた。その後、指示薬として３重量％のフェノールフタレイン溶液を３ｍｌ加え、０．１ｍｏｌ／ｌの水酸化カリウム水溶液で中和滴定した。単位はｍｇＫＯＨ／ｇである。
【００５９】
本発明において、ヨウ素価はＪＩＳＫ００７０に準じて測定される。
【００６０】
（レゾール型フェノール樹脂の合成例１）
撹拌機、冷却器、温度計をつけた４つ口フラスコにオクチルフェノール１０００部、９２％パラホルムアルデヒド３１６部、９８％水酸化カルシウム１５部、キシレン４７８部を加えて、９０℃で５時間反応させる。その後キシレン３８３部、水道水２１５部を加え、９８％硫酸を１６部滴下した。撹拌、静置後、上層部を取り出し、不揮発分６０％のレゾール型フェノール樹脂のキシレン溶液を得て、これをレゾール液Ａとした。
【００６１】
（レゾール型フェノール樹脂の合成例２）
撹拌機、冷却器、温度計をつけた４つ口フラスコにブチルフェノール１０００部、９２％パラホルムアルデヒド５２６部、９８％水酸化カルシウム５部、キシレン５３３部を加えて、９０℃で５時間反応させる。その後キシレン４２８部、水道水２４０部を加え、９８％硫酸を６部滴下した。撹拌、静置後、上層部を取り出し、不揮発分６０％のレゾール型フェノール樹脂のキシレン溶液を得て、これをレゾール液Ｂとした。
【００６２】
（レゾール型フェノール樹脂の合成例３）
撹拌機、冷却器、温度計をつけた４つ口フラスコにオクチルフェノール７４５部、ブチルフェノール２５５部、９２％パラホルムアルデヒド４０５部、９８％水酸化カルシウム１３部、キシレン５０８部を加えて、９０℃で５時間反応させる。その後キシレン４０８部、水道水２２９部を加え、９８％硫酸を１３部滴下した。撹拌、静置後、上層部を取り出し、不揮発分６０％のレゾール型フェノール樹脂のキシレン溶液を得て、これをレゾール液Ｃとした。
【００６３】
（樹脂合成の実施例１）
撹拌機、水分離器付き冷却器、温度計をつけた４つ口フラスコに、ガムロジン１００部を窒素ガスを吹き込みながら２００℃で溶解し、再生植物油５０部（丸正社製）、テルペン樹脂「ＹＳレジンＰＸ１２５０（商品名）」（ヤスハラケミカル（株）製）５０部、石油樹脂「ペトコール１２０（商品名）」（東ソー（株）製）１５０部を添加した。レゾール液Ａ６４０部（固形分６０％）を２００℃で５時間かけて滴下後、キシレンを除去しながら２５０℃に昇温させる。２５０℃でグリセリン１０部を仕込み無触媒で酸価７０ｍｇ／ＫＯＨになるまで３時間反応させた後、触媒としてｐ−トルエンスルホン酸を０．１部仕込み、更に１０時間反応させた。重量平均分子量（Ｍｗ）７６０００、酸価１５の樹脂１を得た。
【００６４】
（樹脂合成の実施例２）
撹拌機、水分離器付き冷却器、温度計をつけた４つ口フラスコに、ガムロジン７００部を窒素ガスを吹き込みながら２００℃で溶解し、再生植物油５０部（丸正社製）、テルペン樹脂「ＹＳレジンＰＸ１２５０（商品名）」（ヤスハラケミカル（株）製）２０部を添加した。レゾール液Ｂ２００部（固形分６０％）を２００℃で５時間かけて滴下後、キシレンを除去しながら２５０℃に昇温させる。２５０℃でグリセリン３０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）８６０００、酸価１６の樹脂２を得た。
【００６５】
（樹脂合成の実施例３）
撹拌機、水分離器付き冷却器、温度計をつけた４つ口フラスコに、ガムロジン２００部を窒素ガスを吹き込みながら２００℃で溶解し、再生植物油３０部（丸正社製）、テルペン樹脂「ＹＳレジンＰＸ１２５０（商品名）」（ヤスハラケミカル（株）製）３０部を添加した。レゾール液Ｃ７１０部（固形分６０％）を２００℃で５時間かけて滴下後、キシレンを除去しながら２５０℃に昇温さる。２５０℃でグリセリン３０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）７００００、酸価２０の樹脂３を得た。
【００６６】
（樹脂合成の実施例４）
撹拌機、水分離器付き冷却器、温度計をつけた４つ口フラスコに、ガムロジン５００部を窒素ガスを吹き込みながら２００℃で溶解し、再生植物油１５０部（丸正社製）、テルペン樹脂「ＹＳレジンＰＸ１２５０（商品名）」（ヤスハラケミカル（株）製）５０部、石油樹脂「ペトコール１２０（商品名）」（東ソー（株）製）１００部を添加した。レゾール液Ａ１５０部（固形分６０％）を２００℃で５時間かけて滴下後、キシレンを除去しながら２５０℃に昇温さる。２５０℃でグリセリン５０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）６００００、酸価２０の樹脂４を得た。
【００６７】
（樹脂合成の実施例５）
撹拌機、水分離器付き冷却器、温度計をつけた４つ口フラスコに、ガムロジン４００部を窒素ガスを吹き込みながら２００℃で溶解し、再生植物油２０部（丸正社製）、テルペン樹脂「ＹＳレジンＰＸ１２５０（商品名）」（ヤスハラケミカル（株）製）４０部、石油樹脂「ペトコール１２０（商品名）」（東ソー（株）製）１００部を添加した。レゾール液Ｂ４００部（固形分６０％）を２００℃で５時間かけて滴下後、キシレンを除去しながら２５０℃に昇温さる。２５０℃でグリセリン４０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）６６０００、酸価２０の樹脂５を得た。
【００６８】
（樹脂合成の実施例６）
撹拌機、水分離器付き冷却器、温度計をつけた４つ口フラスコに、ガムロジン３００部を窒素ガスを吹き込みながら２００℃で溶解し、再生植物油２７０部（丸正社製）、テルペン樹脂「ＹＳレジンＰＸ１２５０（商品名）」（ヤスハラケミカル（株）製）３０部を添加した。レゾール液Ｃ３７０部（固形分６０％）を２００℃で５時間かけて滴下後、キシレンを除去しながら２５０℃に昇温さる。２５０℃でグリセリン３０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）７７０００、酸価１７の樹脂６を得た。
【００６９】
（樹脂合成の実施例７）
撹拌機、水分離器付き冷却器、温度計をつけた４つ口フラスコに、ガムロジン４００部を窒素ガスを吹き込みながら２００℃で溶解し、再生植物油５０部（丸正社製）、テルペン樹脂「ＹＳレジンＰＸ１２５０（商品名）」（ヤスハラケミカル（株）製）１０部、石油樹脂「ペトコール１２０（商品名）」（東ソー（株）製）１００部を添加した。レゾール液Ｂ４００部（固形分６０％）を２００℃で５時間かけて滴下後、キシレンを除去しながら２５０℃に昇温さる。２５０℃でグリセリン４０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）７００００、酸価１８の樹脂７を得た。
【００７０】
（樹脂合成の実施例８）
撹拌機、水分離器付き冷却器、温度計をつけた４つ口フラスコに、ガムロジン４００部を窒素ガスを吹き込みながら２００℃で溶解し、再生植物油５０部（丸正社製）、テルペン樹脂「ＹＳレジンＰＸ１２５０（商品名）」（ヤスハラケミカル（株）製）５０部、石油樹脂「ペトコール１２０（商品名）」（東ソー（株）製）１００部を添加した。レゾール液Ａ３５０部（固形分６０％）を２００℃で５時間かけて滴下後、キシレンを除去しながら２５０℃に昇温さる。２５０℃でグリセリン５０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）８００００、酸価１９の樹脂８を得た。
【００７１】
（樹脂合成の実施例９）
撹拌機、水分離器付き冷却器、温度計をつけた４つ口フラスコに、ガムロジン３８０部を窒素ガスを吹き込みながら２００℃で溶解し、再生植物油１００部（丸正社製）、テルペン樹脂「ＹＳレジンＰＸ１２５０（商品名）」（ヤスハラケミカル（株）製）３０部、石油樹脂「ペトコール１２０（商品名）」（東ソー（株）製）５０部を添加した。レゾール液Ｃ４１０部（固形分６０％）を２００℃で５時間かけて滴下後、キシレンを除去しながら２５０℃に昇温さる。２５０℃でグリセリン３０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）７４０００、酸価１７の樹脂を得た。
【００７２】
（樹脂合成の実施例１０）
撹拌機、水分離器付き冷却器、温度計をつけた４つ口フラスコに、ガムロジン２８０部を窒素ガスを吹き込みながら２００℃で溶解し、再生植物油１００部（丸正社製）、テルペン樹脂「ＹＳレジンＰＸ１２５０（商品名）」（ヤスハラケミカル（株）製）３０部、石油樹脂「ペトコール１２０（商品名）」（東ソー（株）製）２００部を添加した。レゾール液Ｃ３６０部（固形分６０％）を２００℃で５時間かけて滴下後、キシレンを除去しながら２５０℃に昇温さる。２５０℃でグリセリン３０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）７７０００、酸価１７の樹脂１０を得た。
【００７３】
（樹脂合成の比較例Ａ）
撹拌機、水分離器付き冷却器、温度計をつけた４つ口フラスコに、ガムロジン６４０部を窒素ガスを吹き込みながら２００℃で溶解し、レゾール液Ａ３００部（固形分６０％）を２００℃で５時間かけて滴下後、キシレンを除去しながら２５０℃に昇温させる。２５０℃でグリセリン６０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）５００００、酸価１８の樹脂Ａを得た。
【００７４】
（樹脂合成の比較例Ｂ）
撹拌機、水分離器付き冷却器、温度計をつけた４つ口フラスコに、ガムロジン５４０部を窒素ガスを吹き込みながら２００℃で溶解し、再生植物油５０部（丸正社製）を添加した。レゾール液Ｂ３６０部（固形分６０％）を２００℃で５時間かけて滴下後、キシレンを除去しながら２５０℃に昇温させる。２５０℃でグリセリン５０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）６９０００、酸価１８の樹脂Ｂを得た。
【００７５】
（樹脂合成の比較例Ｃ）
撹拌機、水分離器付き冷却器、温度計をつけた４つ口フラスコに、ガムロジン５２０部を窒素ガスを吹き込みながら２００℃で溶解し、石油樹脂「ペトコール１２０Ｔ（商品名）」（東ソー（株）製）を１００部添加した。レゾール液Ｃ３２０部（固形分６０％）を２００℃で５時間かけて滴下後、キシレンを除去しながら２５０℃に昇温させる。２５０℃でグリセリン６０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）６００００、酸価１９の樹脂Ｃを得た。
【００７６】
（樹脂合成の比較例Ｄ）
撹拌機、水分離器付き冷却器、温度計をつけた４つ口フラスコに、ガムロジン５００部を窒素ガスを吹き込みながら２００℃で溶解し、（株）丸正製再生植物油１００部、石油樹脂「ペトコール１２０Ｔ（商品名）」（東ソー（株）製）を１００部添加した。レゾール液Ａ２５０部（固形分６０％）を２００℃で５時間かけて滴下後、キシレンを除去しながら２５０℃に昇温させる。２５０℃でグリセリン５０部を仕込み無触媒で酸価７０ｍｇ／ＫＯＨになるまで３時間反応させた後、触媒としてｐ−トルエンスルホン酸０．１部仕込み、更に１０時間反応させた。重量平均分子量（Ｍｗ）７２０００、酸価１５の樹脂Ｃを得た。
【００７７】
樹脂合成の実施例１〜１０、比較例Ａ〜Ｄの樹脂のロジン変性フェノール樹脂の固形分重量％での配合組成、並びに樹脂の性状である重量平均分子量および、酸価を表１に示す。
【００７８】
【表１】
2014181313.tif 000002
【００７９】
＜ワニスの実施例、比較例＞
撹拌機、水分離器付還流冷却器、温度計付き４つ口フラスコに、それぞれ、樹脂合成の実施例１〜１０および比較例Ａ〜Ｄで得られたロジン変性フェノール樹脂（樹脂１〜１０、樹脂Ａ〜Ｄ）、大豆油、石油系溶剤（ＪＸ日鉱日石エネルギー社製ＡＦソルベント７）、ゲル化剤（川研ファインケミカル（株）製ＡＬＣＨ）を表２のような配合組成で仕込み、窒素ガスを吹き込みながら１９０℃にて１時間加熱撹拌してワニス（ワニス１〜３、ワニスＡ〜Ｄ）を製造した。
【００８０】
【表２】
2014181313.tif 000003
【００８１】
＜平版印刷インキの実施例、比較例＞
前記方法で得られたワニス１〜１０、ワニスＡ〜Ｄのそれぞれと、カーボン顔料三菱カーボンＭＡ７（三菱化学製）と、石油系溶剤（ＪＸ日鉱日石エネルギー社製ＡＦソルベント７）とを、表３の配合組成にて、常法に従い三本ロールを用いて練肉分散し、実施例１〜１０、比較例Ａ〜Ｄのインキを得た。
【００８２】
【表３】
2014181313.tif 000004
【００８３】
実施例および比較例で得られた平版印刷インキについて、下記の方法で光沢値、耐摩擦性を評価した。評価結果を表５に示す。
【００８４】
＜光沢値の評価＞
光沢値は、プルーフバウ多目的印刷適性試験機（リプロテスト・プロダクシ−・ビー・ヴィ製）にて、三菱製紙社製パールコートＮに同一濃度に展色し、光沢計グロスメーターモデルＧＭ−２６（（株）村上色彩技術研究所製）にて６０°光沢を測定した。数値が高い程、光沢が良いことを表す。
（評価基準）  １：６５以上、２：６０以上〜６５未満、３：５５以上〜６０未満、４：５０以上〜５５未満、５：５０未満
本発明においては、光沢値５５以上が求める性能である。
【００８５】
＜耐摩擦性の評価＞
上記光沢試験で得られた印刷物について、白紙（三菱製紙株式会社製パールコートＮ）を印刷面上に当て、学振型摩擦堅牢度試験機（テスタ−産業（株）製）にて重り１Ｋｇで２０往復摩擦をかけ、目視により印刷面上に当てた白紙へのインキの取られ度合いを観察し、表４の評価基準に基いて５段階の相対評価を実施した。
【表４】
2014181313.tif 000005
【００８６】
【表５】
2014181313.tif 000006
【００８７】
表５の実施例１、４、８、９、１０と比較例１〜４の結果から明らかなように、再生植物油、テルペン樹脂並びに石油樹脂を添加したロジン変性フェノール樹脂を用いたインキは光沢並びに耐摩擦性の評価が良好である。これに対し石油樹脂は未添加の実施例２、３、６は流動性が落ちるために光沢値、耐摩擦性が劣る。また再生植物油、テルペン樹脂並びに石油樹脂を添加した場合でも、実施例５、７のように再生植物油、テルペン樹脂の添加量が少ない場合には光沢値、耐摩擦製が劣る。